(57)【要約】【課題】嗜好性飲料抽出フィルターとしての安全性に優れ、嗜好性飲料抽出バッグ中にある紅茶の葉などが抽出時に漏れ難く、織物での成形性に優れ、かつ織物のソフト感により嗜好性飲料抽出バッグの高級感を実現することのできる嗜好性飲料抽出フィルター用織物を提供する。【解決手段】経糸及び緯糸がポリエステルモノフィラメントからなる嗜好性飲料抽出フィルター用織物において、経糸は、芯成分が高融点のポリエステル、鞘成分が低融点のコポリエステルで、芯鞘の重量比が特定範囲にある芯鞘型複合繊維であり、緯糸が高融点のポリエステルからなり、長軸方向に丸断面単糸３〜６個が直線状に接合した、扁平度（Ａ／Ｂ）が３〜６の特殊な断面を有する扁平断面繊維を用いることで上記目的を達成する。【選択図】図１
2008163485.tif 000002
【特許請求の範囲】
【請求項１】
経糸及び緯糸が、ポリマー繰返し単位の８０モル％以上がエチレンテレフタレート単位で構成されたポリエステルのモノフィラメントからなる嗜好性飲料抽出フィルター用織物において、経糸のモノフィラメント（Ｉ）は、芯成分が融点２５０〜２６０℃のポリエステルからなり鞘成分が融点２００℃〜２４０℃のコポリエステルからなる芯鞘断面構造を有し、かつ、芯成分と鞘成分の重量比が８５：１５〜５０：５０である芯鞘型複合繊維であり、緯糸のモノフィラメント（II）は、ポリマーの融点が２５０〜２６０℃の範囲にあるポリエステルからなる扁平断面繊維であって、その扁平形状が、長軸方向に丸断面単糸の３〜６個が直線状に接合したような形状を有し、該扁平断面繊維の最大径（長軸）の長さＡと該長軸に直行する最大径（短軸）の長さＢとの比で表わされる扁平度（Ａ／Ｂ）が３〜６であることを特徴とする嗜好性飲料抽出フィルター用織物。
【請求項２】
経糸のモノフィラメント（Ｉ）の芯鞘型複合繊維における鞘成分が、ポリエステルの全酸成に対し２〜２０モル％の割合でイソフタル酸が共重合された融点２００℃〜２４０℃のコポリエステルからなることを特徴とする請求項１記載の嗜好性飲料抽出フィルター用織物。
【請求項３】
請求項１又は請求項２に記載の経糸及び緯糸がそれぞれポリエステルモノフィラメントからなる嗜好性飲料抽出フィルター用織物において、経糸及び緯糸のポリエステルモノフィラメントは、いずれもポリマー繰返単位の少なくとも８０モル％以上がポリエチレンテレフタレート単位であるポリエステルで構成され、これらのポリエステルにおける真比重５．０以上の金属元素の含有量が１．０重量ｐｐｍ以下であり、かつ、繊維の伸度が２０〜５０％で、単糸繊度が１０〜４０デシテックスであって、フィラメント数が４本以上２０本以下である分繊用ポリエステルマルチフィラメント糸から分繊されたモノフィラメントであることを特徴とする嗜好性飲料抽出フィルター用織物。
【発明の詳細な説明】
【技術分野】
【０００１】
本発明は嗜好性飲料抽出フィルター用織物に関する。さらに詳しくは、経糸及び緯糸にそれぞれ特定のポリエステルモノフィラメントを使用した、嗜好性飲料抽出フィルターとしての安全性に優れ、嗜好性飲料抽出バッグ中にある茶葉などの内容物が抽出時に漏れ難く、織物での成形性に優れ、しかも織物のソフト感により嗜好性飲料抽出バッグの高級感を表現することの可能な、新規な嗜好性飲料抽出フィルター用織物に関する。
【背景技術】
【０００２】
従来、嗜好性飲料抽出フィルター、特に紅茶、緑茶、ウーロン茶などの嗜好性飲料の抽出に使用される抽出バッグの素材としては、紙やポリプロピレン又はポリエチレンの不織布が主流として用いられているが、近年の傾向としては、嗜好性飲料抽出バッグ中の紅茶などの葉が見えることによる高級感志向として織物製の嗜好性飲料抽出バッグの要求が増えてきている。
【０００３】
このような織物の構成としては、嗜好性飲料抽出バッグ中の紅茶などの葉が見え易く中の葉が外に出ないという目的でモノフィラメントを平織りにしたシャー織物が主流である。織物の嗜好性飲料抽出パッグに用いられる嗜好性飲料抽出フィルターの素材繊維としては、従来、ナイロン繊維が主流であり、ナイロン繊維からなる抽出用フィルターあるいは抽出用バッグは立体形状の保持性に優れ、また変形した場合の弾性回復力にも富んでいて、織物の柔らかさの点での風合いに優れている。しかし、ナイロン繊維からなる抽出用バッグは、熱湯中でのナイロン繊維の膨潤による抽出用バッグの寸法変化や嗜好性飲料成分の吸収による色調変化が避けられないこと、抽出後容器から抽出バッグを取り出す際の液切れが悪いこと、また、ナイロンの高比重により熱湯中での抽出用バッグの沈降性の悪いこと、などの問題が以前から指摘されていた。
【０００４】
こうしたナイロン繊維の問題点を改善する目的で、近年、ポリエステル繊維による嗜好性飲料抽出フィルターの研究が行われており、例えば特許第３４５９９５１号公報（特許文献１）などには、融点差が１００℃以上ある芯・鞘２重構造を有するポリエステル系繊維からなる織物の嗜好性飲料抽出フィルターが提案されている。しかし、当該技術ではポリエステル繊雑中にポリエステル製造用触媒として用いられる金属触媒については配慮がなく、該ポリエステル繊維による嗜好性飲料抽出フィルターとしての安全性については考慮されていない。また、ポリエステルモノフィラメントを平織りにしたシャー織物からなる嗜好性飲料抽出バッグ中にある紅茶の葉などの内容物がバッグ外へ抽出時に漏れ出るという問題もあり、これについても改善が求められている。
【特許文献１】特許第３４５９９５１号公報
【発明の開示】
【発明が解決しようとする課題】
【０００５】
本発明の目的は、嗜好性飲料抽出フィルターとしての安全性に優れ、嗜好性飲料抽出バッグ中にある紅茶の葉などの内容物が抽出時に漏れ出ることが少なく、織物での成形性に優れ、かつ織物のソフト感により嗜好性飲料抽出バッグの高級感を実感することのできるポリエステルモノフィラメント製の嗜好性飲料抽出フィルター用織物を提供することにある。
【課題を解決するための手段】
【０００６】
本発明者らは上記従来技術に鑑み、鋭意研究した結果、原料ポリエステルとして密度５ｇ／ｃｍ３以下の軽金属類をポリエステル製造用触媒として用いて得られたポリマーを使用するとともに、嗜好性飲料抽出フィルター用織物の経糸として融点の異なる２成分ポリマーからなる芯鞘型複合モノフィラメントを用い、緯糸として特殊な扁平断面を有するモノフィラメントを用いることで、嗜好性飲料抽出フィルターとしての安全性に優れ、嗜好性飲料抽出バッグ中にある紅茶の葉などの内容物が抽出時に漏れ難く、織物での成形性に優れ、しかも、織物のソフト感により嗜好性飲料抽出バッグの高級感を実感することのできる嗜好性飲料抽出フィルター用織物を得ることができることを見出し、さらに検討を重ねて本発明を完成するに至った。
【０００７】
すなわち、本発明によれば、上記目的を達成するものとして、経糸及び緯糸が、ポリマー繰返し単位の８０モル％以上がエチレンテレフタレート単位で構成されたポリエステルのモノフィラメントからなる嗜好性飲料抽出フィルター用織物において、経糸のモノフィラメント（Ｉ）は、芯成分が融点２５０〜２６０℃のポリエステルからなり鞘成分が融点２００℃〜２４０℃のコポリエステルからなる芯鞘断面構造を有し、かつ、芯成分と鞘成分の重量比が８５：１５〜５０：５０である芯鞘型複合繊維であり、緯糸のモノフィラメント（II）は、ポリマーの融点が２５０〜２６０℃の範囲にあるポリエステルからなる扁平断面繊維であって、その扁平形状が、長軸方向に丸断面単糸の３〜６個が直線状に接合したような形状を有し、該扁平断面繊維の最大径（長軸）の長さＡと該長軸に直行する最大径（短軸）の長さＢとの比で表わされる扁平度（Ａ／Ｂ）が３〜６であることを特徴とする嗜好性飲料抽出フィルター用織物が提供される。
【０００８】
この嗜好性飲料抽出フィルター用織物では、経糸のモノフィラメント（Ｉ）の芯鞘型複合繊維における鞘成分が、ポリエステルの全酸成に対し２〜２０モル％の割合でイソフタル酸が共重合された融点２００℃〜２４０℃のコポリエステルからなることが好ましい。
【０００９】
さらに、本発明によれば、上記の嗜好性飲料抽出フィルター用織物において、経糸及び緯糸のポリエステルモノフィラメントは、いずれもポリマー繰返し単位の少なくとも８０モル％以上がエチレンテレフタレート単位であるポリエステルで構成され、該ポリエステルにおける真比重５．０以上の金属元素の含有量が１．０重量ｐｐｍ以下であり、かつ、伸度が２０〜５０％で、単糸繊度が１０〜４０デシテックスであり、フィラメント数が４本以上２０本以下である分繊用ポリエステルマルチフィラメント糸から分繊されたモノフィラメントであることを特徴とする、安全性の高い嗜好性飲料抽出フィルター用織物が提供される。
【発明の効果】
【００１０】
本発明によれば、嗜好性飲料抽出フィルターとしての安全性に優れ、扁平断面を緯糸に使うことにより嗜好性飲料抽出バッグ中にある紅茶の葉などの内容物が抽出時に漏れ難く、織物での成形性に優れ、かつ織物のソフト感により嗜好性飲料抽出バッグの高級感を実感することのできる嗜好性飲料抽出フィルターが提供される。
【発明を実施するための最良の形態】
【００１１】
本発明に係る嗜好性飲料抽出フィルター用織物の素材としては、繊維を構成するポリマーが、少なくとも８０モル％以上がエチレンテレフタレート単位で構成されるポリエチレンテレフタレート系のポリエステルであって、真比重５．０以上の金属元素の含有量が１．０重量ｐｐｍ以下であるポリマーからなり、かつ下記（１）〜（３）の条件をすべて満足する分繊用ポリエステルマルチフィラメント糸を分繊して得られたモノフィラメントが、安全性にも優れており、好適に用いられる。
（１）伸度：２０〜５０％
（２）単糸繊度：１０〜４０デシテックス
（３）フィラメント数：４本以上２０本以下
【００１２】
真比重５．０以上の金属元素の含有量が１．０重量ｐｐｍ以下のポリエステルとは、具体的には、比重５．０以上の金属元素、特にアンチモン、ゲルマニウムの含有量が極めて少ないものをいう。これらのポリエステルはポリエステル製造用触媒としてトリメリット酸チタンを使用して製造されることが好ましい。さらに詳しくは、ポリエステルの製造工程において下記一般式（１）で表されるホスホネート化合物を使用し、かつ該ポリエステル中のチタン（Ｔｉ）及びリン（Ｐ）含有量が下記式（Ａ）を満足するようにして合成されることが好ましい。
【００１３】
【数１】
2008163485.tif 000003
【００１４】
なお、本発明におけるポリエステルの固有粘度（ｏ‐クロロフェノール、３５℃で測定）は、０．４０〜０．８０の範囲にあることが好ましく、さらに０．４５〜０．７５、特に０．５０〜０．７０の範囲が好ましい。固有粘度が０．４０未満であると、繊維の強度が不足するため好ましくない。他方、固有粘度が０．８０を超えると、原料ポリマーの固有粘度を過剰に引き上げる必要があり不経済である。本発明の嗜好性飲料抽出フィルター用織物を製造する際、このようなポリエステルマルチフィラメント糸を製造し、これをモノフィラメントに分繊したモノフィラメントを用いるのが生産性及びコスト面で好適である。
【００１５】
また、本発明におけるポリエステルは、本発明の目的を阻害しない範囲で、必要に応じ、少量の添加剤、例えば滑剤、顔料、染料、酸化防止剤、固相重合促進剤、蛍光増白剤、帯電防止剤、抗菌剤、紫外線吸収剤、光安定剤、熱安定剤、遮光剤、艶消剤などを含んでいてもよい。
【００１６】
本発明では、嗜好性飲料抽出フィルター用織物を構成するポリエステルモノフィラメントとしては、フィラメント本数４〜２０本からなるマルチフィラメント糸を分繊したものが好適である。
【００１７】
該マルチフィラメント糸は、繊維の伸度が２０〜５０％の範囲内であることが重要である。伸度が２０％を下回ると、紡糸工程での糸切れや分繊工程での糸切れが多くなり工程通過性が低下する。また、伸度が５０％を上回ると、延伸斑による未延伸部分が発生し、その部分が分繊工程での糸切れの要因となり、工程通過性が低下する。本発明では、特に、伸度が２５〜４０％に範囲内にあることが好ましい。
【００１８】
本発明により製造される分繊用ポリエステルマルチフィラメント糸の分繊後の単糸繊度（すなわちモノフィラメントの繊度）は１０〜４０デシテックスであることが適当であり、単糸繊度がこの範囲よりも小さくなると分繊が難しくなり、逆にこの範囲より大きくなると巻取中にパッケージの型崩れや綾外れが発生して工程通過性が著しく悪くなる。該マルチフィラメント糸の単糸数は、４〜２０本であることが分繊性及び分繊工程での工程通過性を確保する観点から好ましい。
【００１９】
本発明の嗜好性飲料抽出フィルター用織物は、経糸及び緯糸がともにポリエチレンテレフタレート系のポリエステルモノフィラメントからなるが、本発明で経糸に使用されるポリエステルモノフィラメント（Ｉ）は、芯鞘断面構造を有する芯鞘型複合繊維であって、その芯成分がポリマーの融点が２５０〜２６０℃の範囲にあるホモポリマーからなり、鞘成分が２０モル％以下、特に２〜２０モル％の割合でイソフタル酸などの第３成分が共重合されたポリマー融点が２００℃〜２４０℃の範囲にあるコポリエステルからなる芯鞘型構造を有し、芯部と鞘部の重量比が８５：１５〜５０：５０である鞘芯型の複合繊維である。
【００２０】
このように、本発明では、経糸のモノフィラメント（Ｉ）として、上記芯鞘成分からなる芯鞘型複合フィラメントであって、その鞘成分を構成するポリマーの融点が２００℃〜２４０℃の範囲にあるものを使用することが重要であり、なかでも、繊維横断面において上記芯鞘成分が実質的に同心円状に配置しているものが好適である。
【００２１】
ホモポリエステル繊維からなるフィルターは、ナイロン繊維からなるフィルターと比べて飲み物での抽出用バッグを形成する際に用いられる超音波シール法又はヒートシール法による溶着性が乏しく、また一旦溶着しても剥離し易い難点があり、これが従来この分野でポリエステル繊維が多く使用されていない理由でもあった。ところが、繊維の表面部分が融点２００℃〜２４０℃となるようにイソフタル酸などの第３成分を２０％モル％以下の割合で共重合させたポリマーからなるポリエステル系繊維では、超音波シール法などによる加工性がナイロン繊維とほぼ同程度に高くすることができる。ただし、鞘成分の融点が２４０℃を超える場合、超音波シール法又はヒートシール法による溶着性が乏しく、また一旦溶着しても剥離し易いため、抽出バックを形成する際のシール部にて糸のほつれが発生し抽出用バッグとして使用できない。また、融点が２００℃未満の場合は、超音波シール法又はヒートシール法による溶着性は高く一旦溶着した後も剥離し難いが、繊維の強度が弱く、分繊工程での糸切れが多くなり工程通過性が悪くなる。鞘成分のポリマー融点は２００℃〜２２０℃の範囲内が特に好ましい。
【００２２】
また、上記の鞘芯型複合繊維における芯部と鞘部の重量比は、８５：１５〜５０：５０の範囲内であることが重要である。鞘比率が１５重量％未満の場合、超音波シール法又はヒートシール法による溶着性が乏しく、また一旦溶着しても剥離し易い為、抽出バックを形成する際のシール部にて糸の解れが発生し抽出用バッグとして使用できない。鞘比率が５０重量％を超える場合、超音波シール法又はヒートシール法による溶着性は高く、一旦溶着した後も剥離し難いが、繊維の強度が弱く、分繊工程での糸切れが多くなり工程通過性が悪くなる。本発明における鞘芯型複合繊維における好ましい芯部：鞘部の重量比は８０：２０〜７０：３０である。
【００２３】
一方、本発明の嗜好性飲料抽出フィルター用織物の緯糸に使用されるモノフィラメント（II）は、ポリマーの融点が２５０〜２６０℃の範囲にあるポリエステル、好ましくはポリエチレンテレフタレートのホモポリマー、からなる扁平断面繊維であって、その扁平形状が、図１に例示するように、長軸方向に丸断面単糸の３〜６個が直線状に直列に接合した形状を有し、扁平断面繊維の最大径（長軸）の長さＡと該長軸に直行する最大径（短軸）の長さＢの比で表される扁平度（Ａ／Ｂ）が３〜６であることが必要である。
【００２４】
図１にこのような扁平断面繊維の断面形状を例示するが、緯糸をこのような特殊な断面形状にすることによって織物での経糸と緯糸の交点の部分において、繊維断面の接触点が、丸断面繊維より多くなり、織物での抽出用バッグを形成する際に用いられる超音波シール法又はヒートシール法による溶着性が向上する。
【００２５】
さらに、このような断面形状により、従来の丸断面ポリエステル繊維からなる織物に較べて著しく柔らかくなり、風合いも優れ、嗜好性飲料抽出フィルター又は抽出バッグの高級感を実現するために適した物性を有する。また、丸断面繊維と同じ織物密度構成であっても、この扁平断面繊維からなる織物は丸断面繊維対比、織物での目開き（メツシュ）が小さく、これにより嗜好性飲料抽出フィルターの性能が向上する。さらには、抽出バッグの中にある紅茶などの葉の内容物が熱湯中に漏れ出し難いという利点を有する。
【００２６】
また、織物の経糸と緯糸との交点部分にミクロン単位の細かな空洞が形成され、毛細管現象により熱湯がその空洞に入り込むことで、熱湯中での抽出用バッグの沈降性が従来のポリエステル繊維からなる織物などに較べて改善されるという効果も有する。
【００２７】
本発明で経糸、緯糸のモノフィラメントを得るための分繊用ポリエステルマルチフィラメント糸の製造方法は、特に限定されるものではないが、かかる分繊用ポリエステルマルチフィラメント糸は、それぞれ、上述したポリマーを原料として、例えば図２に示すような紡糸装置を用いて、複合繊維製造用紡糸ノズル又は扁平断権繊維製造用紡糸ノズルを備える紡糸口金（１）より吐出した溶融マルチフィラメント糸を、紡糸口金直下に設けた５０〜２００℃の雰囲気温度に保持した長さ５０〜２００ｍｍの保温領域（１０）を通過させて急激な冷却を抑制した後、この溶融マルチフィラメント糸に横方向から冷却風（１１）を吹き付けて急冷して固体のマルチフィラメント糸に変え、糸分けガイド（３）によりモノフィラメントに分けてオイリングローラー（２）にてモノフィラメントの状態で油剤を付与した後、１本に集束し、マルチフィラメント糸の状態にして７０℃〜１２０℃に加熱した第一ゴデットローラー（４）及びそのセパレートローラー（５）に５００〜２０００ｍ／分の一定速度にて巻き付け、引き続いて巻き取ることなく、該第一ゴデットローラーより速い周速で回転する１３０〜１６０℃に加熱した第二ゴデットローラー（６）及びそのセパレートローラー（７）に巻き付け、第一ゴデットローラー（４）と第二ゴデットローラーとの間で２．０〜５．０倍の所定延伸倍率に延伸した後、巻取機（８）で第二ゴデットローラー（６）よりも低速で巻き取ることにより製造することができる。
【００２８】
このようにして得られる本発明の分繊用ポリエステルマルチフィラメント糸はそのまま分繊して使用されたり、仮撚加工などを施して捲縮を付与した後に、モノフィラメントに分繊して使用される。
【００２９】
本発明のフィルター用織物は、上記の経糸と緯糸とで平織りを行い、タフタやシャー織物などに織成されたものが好適であり、例えば、これをティーバッグとして使用する場合は、袋状に形成し、その中に紅茶などの葉を収納した後、開口部を加熱加圧して熱シールすればティーバッグとするができる。
【実施例】
【００３０】
以下、実施例により、本発明をさらに具体的に説明する。なお、実施例における各項目は次の方法で測定した。
【００３１】
（１）ポリマー融点
ＤＳＣを使用し、常法により測定した。
【００３２】
（２）繊維中の比重５．０以上の金属成分定性分析、真比重５．０以上の金属元素の含有量
繊維サンプルを、硫酸アンモニウム、硫酸、硝酸、過塩素酸とともに混合して約３００℃で９時間湿式分解後、蒸留水で希釈し、（株）リガク製１ＣＰ発光分析装置（JY170ULTRACE）を用いて定性分析し、比重５．０以上の金属元素の存往の有無を確認した。１重量ｐｐｍ以上の存在が確認された金属元素について、その元素含有量を示した。
【００３３】
（３）伸度
ＪｌＳ−Ｌ−１０１３に基づき定速伸長引張試験機であるオリエンテック（株）社製「テンシロン」を用いて、つかみ間隔２０ｃｍ、引張速度２０ｃｍ／分にて則定した。
【００３４】
（４）固有粘度
ポリエステルポリマーの固有粘度は、オルソクロロフェノール溶液について、３５℃において測定した粘度の値から求めた。
【００３５】
（５）分繊断糸率（％）
分繊用ポリエステルマルチフィラメント糸を巻き取った１０ｋｇ巻ドラム状パッケージを、単糸１本１本に糸切れなく分繊速度５００ｍ／分にて分繊できた分繊用マルチフィラメント糸の割合を満管率（％）で表す。なお、分繊されたモノフィラメントの巻量は１ｋｇ巻とする。合否判定基準は７０％以上を合格とした。
【００３６】
［実施例１］
重合触媒としてチタン化合物としてトリメット酸チタンを５ミリモル％及びリン化合物としてトリエチルホスホノアセテートを３０ミリモル％含有している、固有粘度０．６５０のポリエチレンテレフタレート（融点２５６℃）をホモポリマーＡとし、該ホモポリマーＡにイソフタル酸をポリマー成分の１７モル％の割合で共重合させた固有粘度０．６５０のポリエチレンテレフタレート系コポリマー（融点２０５℃）をコポリマーＢとし、それぞれのポリマーのペレットを１４０℃で５時間乾燥した。その後、吐出孔５ホールが同心円状に配列された２つの紡糸口金を備える溶融紡糸装置にて、ポリマー吐出温度２８０℃、単一吐出孔での吐出量８．０ｇ／分の条件で押出し、モノフィラメントに分けた状態でオイリングを行い、２つの紡糸口金から吐出されたモノフィラメントを合糸した１０本のマルチフィラメント糸として、１００℃に加熱した第一ゴデットローラーで１６ターンさせ７００ｍ／分で引き取りつつ第一ローラーの４．４倍の周速度で回転する第二ゴデットローラーに１０ターンさせ、フィラメント数１０本のマルチフィラメント糸として巻き取った。
【００３７】
芯鞘型複合紡糸装置により、この条件でホモポリマーＡ／コポリマーＢからなる同心円芯鞘断面形状を有する芯鞘型複合繊維（Ｉ）（鞘：芯の重量比＝３５：６５）のマルチフィラメント糸を製造した。一方、扁平断面繊維用紡糸口金を備える紡糸装置により、ホモポリマーＡのみからなる長軸方向に丸断面単糸の４個が直線状に接合した扁平度４の扁平断面繊維（II）のマルチフィラメント糸を、上記とほぼ同様の条件で製造した。
【００３８】
それぞれ得られたマルチフィラメント糸の分繊を行って、２種のポリエステルモノフィラメント（２７ｄｔｅｘ）を製造した。上記の同心円状芯鞘型複合繊維及び扁平断面繊維のマルチフィラメント糸は、いずれも分繊性が良好であった。
【００３９】
このようにして製造した２種のモノフィラメントのうち、上記（Ｉ）の同心円状芯鞘型複合繊維を経糸に用いるとともに、上記（II）の扁平断面繊維を緯糸に用いて、平織物［タフタ、２７ｄｔｅｘモノフィラメント、打込数（９７×９７／インチ）］を製織し、精錬を行った後、水洗い乾燥後、テンションをかけた状態で加熱空気中（２００℃）で熱処理し、糸の交点に軽い溶着を付与させて得られた平織物を超音波シール法より紅茶用抽出バッグを形成した。
【００４０】
表１に示すように、この平織物は超音波シール法による溶着性が良好であり、織物の風合いも柔らかく、熱湯中での沈降性も良好で、抽出バックからの内容物（茶葉）の漏れ出しも少なく、嗜好性飲料抽出フィルター又は抽出バッグに適したものであった。
【００４１】
［比較例１］
実施例１のホモポリマーＡ／コポリマーＢからなる同心円状芯鞘型複合繊維を経糸及び緯糸ともに使用した以外は実施例１と同じ条件で抽出バッグを形成した。その評価結果を表１に併記する。
【００４２】
［比較例２］
実施例１のホモポリマーＡが１００％となる丸断面形状繊維を経糸に使用した以外は実施例１と同じ条件で抽出用フィルターのバッグを形成した。その評価結果を表１に併記する。
【００４３】
【表１】
2008163485.tif 000004
【００４４】
表１からも明らかなように、鞘成分ポリマーの融点が２０５℃である同心円状芯鞘型複合繊維（Ｉ）を経糸に、上記扁平断面繊維（II）を緯糸に使用した実施例１の織物は、熱処理（２００℃）での織物の交点溶着性や超音波シール性も良好であり、織物としての風合いも柔らかく、熱湯中への抽出バックの沈降性は良好で、抽出バックからの熱湯中への茶葉の漏れ出しも見られなかった。
【００４５】
これに比べ、比較例１による、鞘ポリマー融点が２０５℃の同心円芯鞘断面形状を有する芯鞘構造複合繊維を、経糸及び緯糸の両方に使用した織物は熱処理（２００℃）での織物の交点溶着性や超音波シール性は良好であるが、織物としての風合いが硬く、抽出バックの沈降性や茶葉の漏れ出し面でも満足できるものではなかった。
【００４６】
また、ポリマー融点が２５６℃で経糸に丸断面繊維、緯糸に扁平断面繊維を使用した比較例２の織物は織物の風合いは比較的柔らかいものではあるが、超音波シールが悪く、抽出バッグとして使用できないものであった。
【産業上の利用可能性】
【００４７】
本発明の嗜好性飲料抽出フィルター用織物は、安全性に優れ、上記の芯鞘型複合繊維を経糸に扁平断面繊維を緯糸に使うことにより嗜好性飲料抽出バッグ中にある紅茶の葉などの内容物が抽出時に漏れ出すことが殆どなく、織物での成形性にも優れ、かつ織物のソフト感により嗜好性飲料抽出バッグの高級感を実現することができ、特に紅茶などに使用される抽出バッグ用素材としてきわめて有用である。
【図面の簡単な説明】
【００４８】
【図１】本発明で緯糸に使用する扁平断面繊維の断面形状を例示する図である。
【図２】本発明で使用するに好適な分繊用マルチフィラメント糸製造に使用する紡糸装置の概略を示す模式図である。
【符号の説明】
【００４９】
１：紡糸口金
２：オイリングローラー
３：糸分けガイド  
４：第１ゴデットローラー
５：第１セパレートローラー
６：第２ゴデットローラー
７：第２セパレートローラー
８：巻取機
９：マルチフィラメント糸パッケージ
１０：保温領域
１１：冷却風
【図１】
2008163485.tif 000005
【図２】
2008163485.tif 000006